0 . 17 g 의 전도성 카본 블랙 ( Imerys , Super C 65 ) , 3 . 0 g 의 물 및 6 . 05 g 의 1 . 4 중량 % 농도 의 소디 움 카르복시메틸 셀룰로오스 ( Daicel , Grade 1380 ) 수용액 을 고속 혼합기 에 의해 4 . 5 m / s 의 원주 속도 에서 5 분 동안 , 그리고 17 m / s 의 원주 속도 에서 30 분 동안 20 ℃ 에서 냉각 하 면서 분산 시켰 다 . 이어서 0 . 21 g 의 SBR 결합제 ( 스티렌 - 부타디엔 코 폴리머 , H 2 O 중 에서 40 %) 를 가하 고 , 즉시 혼합물 을 17 m / s 의 원주 속도 로 30 분 동안 다시 분산 시켰 다 . 이어서 3 . 0 g 의 코어 - 셸 복합 재 입자 를 가하 고 , 4 . 5 m / s 의 원주 속도 로 5 분 동안 교반 하 고 , 다음 에 12 m / s 의 원주 속도 로 추가 의 30 분 동안 분산 시켰 다 . 탈기 후 , 분산 액 을 규정 된 간극 높이 ( Erichsen , 모델 360 ) 를 갖 는 필름 드로잉 프레임 에 의해 0 . 030 mm 의 두께 를 갖 는 구리 포일 ( Schlenk Metallfolien , SE - Cu 58 ) 상 에 도포 하 였 다 . 이어서 이러 한 방식 으로 제조 된 전극 코팅 을 60 분 동안 80 ℃ 및 1 bar 의 대기압 에서 건조 시켰 다 .